(57)【要約】  本発明の一態様は、歯科用石膏粉末において、半水石膏及び減水剤を含み、前記半水石膏に対する前記減水剤の質量比が０．１％以上１％以下であり、粒径が１０μｍ以下である粒子の含有量が１５体積％以上３５体積％以下であり、粒径が２０μｍ以下である粒子の含有量が４０体積％以上５５体積％以下であり、粒径が３０μｍ以下である粒子の含有量が５５体積％以上７５体積％以下である。【特許請求の範囲】
【請求項１】
半水石膏及び減水剤を含み、
前記半水石膏に対する前記減水剤の質量比が０．１％以上１％以下であり、
粒径が１０μｍ以下である粒子の含有量が１５体積％以上３５体積％以下であり、
粒径が２０μｍ以下である粒子の含有量が４０体積％以上５５体積％以下であり、
粒径が３０μｍ以下である粒子の含有量が５５体積％以上７５体積％以下である、歯科用石膏粉末。
【発明の詳細な説明】
【技術分野】
【０００１】
本発明は、歯科用石膏粉末に関する。
【背景技術】
【０００２】
従来、口腔内の状態を再現する石膏模型として、作業用模型、顎模型等が用いられている。【０００３】
石膏模型は、一般に、印象材を用いて、口腔内の印象を採得した陰型内に、石膏スラリーを注入した後、硬化させることにより、作製されている。【０００４】
歯科医院や歯科技工所では、ゴム製の小型ボール（ラバーボール）に、所定量の歯科用石膏粉末と水を入れた後、石膏ベラを用いて練和することにより、石膏スラリーが調製されている。【０００５】
しかしながら、訪問診療を実施する場合に、上記の石膏スラリーの調製方法を用いると、多種類の用具を用意する必要があり、煩雑であるため、より簡便な石膏スラリーの調製方法が求められていた。【０００６】
特許文献１には、歯科用石膏粉末と水をボトルに入れて密封した後、ボトルを振とうする石膏スラリーの調製方法が開示されている。このとき、歯科用石膏粉末は、半水石膏及びポリカルボン酸塩系減水剤を含み、半水石膏に対するポリカルボン酸塩系減水剤の質量比が０．０５％以上０．８％以下である。
【先行技術文献】
【特許文献】
【０００７】
【特許文献１】国際公開第２０１７／２０８６６２号
【発明の概要】
【発明が解決しようとする課題】
【０００８】
ここで、石膏硬化体の強度を高くするためには、石膏スラリーを調製する際に、歯科用石膏粉末と水が均一に混合するまで振とうする必要があるが、振とう時間を短くすることが望まれている。【０００９】
そこで、本発明の一態様は、石膏スラリーを調製する際の振とう時間を短くしても、石膏硬化体の強度を高くすることが可能な歯科用石膏粉末を提供することを目的とする。
【課題を解決するための手段】
【００１０】
本発明の一態様は、歯科用石膏粉末において、半水石膏及び減水剤を含み、前記半水石膏に対する前記減水剤の質量比が０．１％以上１％以下であり、粒径が１０μｍ以下である粒子の含有量が１５体積％以上３５体積％以下であり、粒径が２０μｍ以下である粒子の含有量が４０体積％以上５５体積％以下であり、粒径が３０μｍ以下である粒子の含有量が５５体積％以上７５体積％以下である。
【発明の効果】
【００１１】
本発明の一態様によれば、石膏スラリーを調製する際の振とう時間を短くしても、石膏硬化体の強度を高くすることが可能な歯科用石膏粉末を提供することができる。
【発明を実施するための形態】
【００１２】
以下、本発明を実施するための形態について説明する。本発明は、下記の実施形態に制限されることはなく、特許請求の範囲に記載された範囲を逸脱することなく、下記の実施形態に種々の変形及び置換を加えることができる。
【００１３】
＜歯科用石膏粉末＞
本実施形態の歯科用石膏粉末は、半水石膏及び半水石膏を含む。
【００１４】
ここで、本実施形態の歯科用石膏粉末を、後述するように、水と共にボトルに入れて密封した後、ボトルを振とうすることにより、石膏スラリーを調製することができる。
【００１５】
本実施形態の歯科用石膏粉末中の半水石膏に対する減水剤の質量比は、０．１％以上１％以下であり、０．２％以上０．５％以下であることが好ましい。歯科用石膏粉末中の半水石膏に対する減水剤の質量比が０．１％未満であると、石膏スラリーを調製する際の振とう時間を長くしないと、石膏硬化体の強度を高くすることができない。一方、歯科用石膏粉末中の半水石膏に対する減水剤の質量比が１％を超えると、著しく硬化が遅延するため、石膏硬化体の強度を高くすることができない。
【００１６】
本実施形態の歯科用石膏粉末中の粒径が１０μｍ以下である粒子の含有量は、１５体積％以上３５体積％以下であり、２０体積％以上３０体積％以下であることが好ましい。歯科用石膏粉末中の粒径が１０μｍ以下である粒子の含有量が１５体積％未満である場合又は３５体積％を超える場合は、石膏スラリーを調製する際の振とう時間を長くしないと、石膏硬化体の強度を高くすることができない。
【００１７】
本実施形態の歯科用石膏粉末中の粒径が２０μｍ以下である粒子の含有量は、４０体積％以上５５体積％以下であり、４５体積％以上５５体積％以下であることが好ましい。歯科用石膏粉末中の粒径が２０μｍ以下である粒子の含有量が４０体積％未満である場合又は５５体積％を超える場合は、石膏スラリーを調製する際の振とう時間を長くしないと、石膏硬化体の強度を高くすることができない。
【００１８】
本実施形態の歯科用石膏粉末中の粒径が３０μｍ以下である粒子の含有量は、５５体積％以上７５体積％以下であり、５８体積％以上７２体積％以下であることが好ましい。歯科用石膏粉末中の粒径が３０μｍ以下である粒子の含有量が５５体積％未満である場合又は７５体積％を超える場合は、石膏スラリーを調製する際の振とう時間を長くしないと、石膏硬化体の強度を高くすることができない。
【００１９】
本実施形態の歯科用石膏粉末中の粒径が６７．５μｍ以下である粒子の含有量は、８０体積％以上９６体積％以下であることが好ましい。本実施形態の歯科用石膏粉末中の粒径が６７．５μｍ以下である粒子の含有量が８０体積％以上９６体積％以下であると、石膏スラリーを調製する際の振とう時間を短くした場合の石膏硬化体の強度がさらに高くなる。
【００２０】
＜半水石膏＞
半水石膏としては、α半水石膏、β半水石膏が挙げられ、α半水石膏とβ半水石膏を併用してもよい。
【００２１】
＜減水剤＞
減水剤としては、特に限定されないが、変性ポリカルボン酸系の減水剤、ポリエーテル・ポリカルボン酸系の減水剤、メラミンスルホン酸系の減水剤、ナフタレンスルホン酸系の減水剤、リグニンスルホン酸系の減水剤等が挙げられ、二種以上を併用してもよい。
【００２２】
変性ポリカルボン酸系の減水剤の市販品としては、例えば、ＭＥＬＦＬＵＸ  ＡＰ  １０１  Ｆ（ＳＫＷイーストアジア社製）等が挙げられる。
【００２３】
ポリエーテル・ポリカルボン酸系の減水剤の市販品としては、例えば、ＭＥＬＦＬＵＸ  ２６４１  Ｆ、ＭＥＬＦＬＵＸ  ２６５１  Ｆ、ＭＥＬＦＬＵＸ  ５５８１  Ｆ、ＭＥＬＦＬＵＸ  ４９３０  Ｆ、ＭＥＬＦＬＵＸ  ６６８１  Ｆ、ＭＥＬＦＬＵＸ  ＢＦ  １１  Ｆ（以上、ＳＫＷイーストアジア社製）等が挙げられる。
【００２４】
メラミンスルホン酸系の減水剤の市販品としては、例えば、ＭＥＬＭＥＮＴ  Ｆ１０Ｍ、ＭＥＬＭＥＮＴ  Ｆ４０００（以上、ＳＫＷイーストアジア社製）等が挙げられる。
【００２５】
ナフタレンスルホン酸系の減水剤の市販品としては、例えば、マイテイ１００（花王社製）、ＰＯＷＥＲＣＯＮ−１００（ＳＫＷイーストアジア社製）等が挙げられる。
【００２６】
リグニンスルホン酸系の減水剤の市販品としては、例えば、ＬＩＧＮＯＳＵＬＦＯＮＡＴＥ  ＡＲＢＯ  Ｎ１８、ＬＩＧＮＯＳＵＬＦＯＮＡＴＥ  ＡＲＢＯ  Ｓ０１Ｐ、ＮＯＲＬＩＧ  ＳＡ（以上、ＳＫＷイーストアジア社製）等が挙げられる。
【００２７】
＜二水石膏＞
本実施形態の歯科用石膏粉末は、二水石膏をさらに含むことが好ましい。これにより、石膏スラリーの硬化を促進することができる。
【００２８】
二水石膏としては、天然石膏、化学石膏が挙げられ、天然石膏と化学石膏を併用してもよい。
【００２９】
本実施形態の歯科用石膏粉末中の半水石膏に対する二水石膏の質量比は、０．２％以上４％以下であることが好ましく、０．３％以上２％以下であることがさらに好ましい。本実施形態の歯科用石膏粉末中の半水石膏に対する二水石膏の質量比が０．２質量％以上であると、石膏スラリーの硬化を促進することができ、４％以下であると、硬化膨張を抑制することができる。
【００３０】
＜硫酸カリウム＞
本実施形態の歯科用石膏粉末は、硫酸カリウムをさらに含むことが好ましい。これにより、硬化膨張を抑制することができる。
【００３１】
本実施形態の歯科用石膏粉末中の半水石膏に対する硫酸カリウムの質量比は、０．１％以上３％以下であることが好ましく、０．３％以上２％以下であることがさらに好ましい。本実施形態の歯科用石膏粉末中の半水石膏に対する硫酸カリウムの質量比が０．１％以上３％以下であると、石膏スラリーの硬化を促進することができる。
【００３２】
＜他の成分＞
本実施形態の歯科用石膏粉末は、硬化膨張抑制剤、硬化遅延剤、着色剤、軽量化剤等をさらに含んでいてもよい。
【００３３】
硬化膨張抑制剤としては、例えば、硫酸ナトリウム、酒石酸カリウム等が挙げられる。
【００３４】
硬化遅延剤としては、例えば、クエン酸塩、ホウ酸塩、酢酸塩等の塩類；デンプン、アラビアゴム、カルボキシメチルセルロース、ゼラチン等の水溶性高分子等が挙げられる。
【００３５】
＜石膏スラリーの調製方法＞
本実施形態の歯科用石膏粉末と水をボトルに入れて密封した後、ボトルを振とうすることにより、石膏スラリーを調製することができる。
【００３６】
本実施形態の歯科用石膏粉末に対する水の質量比は、０．１８以上０．３０以下であることが好ましく、０．２０以上０．２５以下であることがさらに好ましい。本実施形態の歯科用石膏粉末に対する水の質量比が０．１８以上であると、石膏スラリーの流動性が高くなり、０．３０以下であると、石膏硬化体の強度が高くなる。
【実施例】
【００３７】
以下、本発明の実施例を説明するが、本発明は実施例に限定されない。【００３８】
＜歯科用石膏粉末の作製＞
α半水石膏、硫酸カリウム、二水石膏、減水剤を、所定の配合（表１参照）で、ポットミルに入れた後、所定時間（表１参照）混合し、歯科用石膏粉末を作製した。【００３９】
なお、表１における減水剤の略称の意味は、以下の通りである。【００４０】
マイテイ１００：ナフタレンスルホン酸系の減水剤（花王社製）
ＭＥＬＦＬＵＸ  ２６５１Ｆ：ポリエーテル・ポリカルボン酸系の減水剤（ＳＫＷイーストアジア社製）
ＭＥＬＭＥＮＴ  Ｆ１０Ｍ：メラミンスルホン酸系の減水剤（ＳＫＷイーストアジア社製）
＜歯科用石膏粉末の粒子径分布＞
超音波を使用せずに、歯科用石膏粉末をイソブチルアルコール中に分散させた後、レーザー回折／散乱式粒子径分布測定装置Ｐａｒｔｉｃａ  ＬＡ−９５０Ｖ２（堀場製作所社製）を用いて、以下の測定条件で、歯科用石膏粉末の粒子径（球相当径）分布を体積基準で測定した。【００４１】
歯科用石膏粉末の屈折率：１．５５０
イソブチルアルコールの屈折率：１．３９６
循環：あり
撹拌：なし
データの取り込み回数：５０００
＜石膏スラリーの調製＞
歯科用石膏粉末及び水を、所定の質量比（表１参照）で、ポリスチレン製の円筒形状のボトルとしての、ラボランスチロール棒瓶２００ｍＬ（アズワン社製）に入れて密封した後、所定時間（表１参照）振とうし、石膏スラリーを調製した。【００４２】
なお、表１における振とう時間は、ボトル中の歯科用石膏粉末の残渣が無くなり、歯科用石膏粉末と水が均一に混合するまでの時間を意味する。【００４３】
＜石膏硬化体の強度＞
石膏スラリーを調製する際の振とうを開始してから６０分間経過した後の石膏硬化体の強度を、ＪＩＳ  Ｔ６６０５「歯科用硬質石膏」に定められた方法に準拠して、測定した。【００４４】
表１に、石膏硬化体の強度の評価結果を示す。【００４５】
【表１】
2019159438.tif 000002
表１から、実施例１〜６の歯科用石膏粉末は、振とう時間が１０〜２０秒であっても、石膏硬化体の強度が高いことがわかる。【００４６】
これに対して、比較例１の歯科用石膏粉末は、減水剤を含まないため、振とう時間が６０秒を超える。【００４７】
比較例２の歯科用石膏粉末は、粒径が２０μｍ以下である粒子の含有量が５８．２体積％であり、粒径が３０μｍ以下である粒子の含有量が８８．９体積％であるため、振とう時間が３０秒になる。【００４８】
比較例３の歯科用石膏粉末は、粒径が１０μｍ以下である粒子の含有量が４．７体積％であり、粒径が２０μｍ以下である粒子の含有量が２１．０体積％であるため、振とう時間が６０秒になる。【００４９】
比較例４の歯科用石膏粉末は、粒径が２０μｍ以下である粒子の含有量が６０．８体積％であり、粒径が３０μｍ以下である粒子の含有量が８７．４体積％であるため、振とう時間が６０秒になる。【００５０】
比較例５、６の歯科用石膏粉末は、粒径が３０μｍ以下である粒子の含有量が８５．４体積％、７９．１体積％であるため、振とう時間が６０秒になる。【００５１】
本国際出願は、２０１８年２月１６日に出願された日本国特許出願２０１８−０２５６６７号に基づく優先権を主張するものであり、日本国特許出願２０１８−０２５６６７号の全内容を本国際出願に援用する。
【国際調査報告】
2019159438.tif 000003
2019159438.tif 000004
2019159438.tif 000005
2019159438.tif 000006